(57)【要約】      （修正有）【課題】十分な印画濃度を得ることができ、かつキャタリティックフェイディングを抑制して印画物の耐光性を向上させることができる、熱転写インクシートと熱転写受像シートのセットおよびそれを用いた画像形成方法を提供する。【解決手段】基材２１層上にイエロー色材層、マゼンタ色材層２５、およびシアン色材層２６を備えてなる熱転写インクシート２０と、基材上に粒子含有層および受容層を備えてなる熱転写受像シートとのセットであって、マゼンタ色材層２５が、イミダゾールアゾ系の染料からなる群から選択される少なくとも１種の染料を含んでなり、かつシアン色材層２６がシアニン系染料を含んでなり、粒子含有層が、中空粒子および／またはマイクロバルーンを含んでなる。【選択図】図２
2015196277.tif 000002
【特許請求の範囲】
【請求項１】
基材シート上にイエロー色材層、マゼンタ色材層、およびシアン色材層を備えてなる熱転写インクシートと、基材上に粒子含有層および受容層を順に備えてなる熱転写受像シートとのセットであって、
前記マゼンタ色材層が、一般式（ＩＶ）および一般式（Ｘ）で表される染料からなる群から選択される少なくとも１種の染料を含んでなり、かつ
前記シアン色材層が、一般式（ＶＩ）で表される染料を含んでなり、
前記粒子含有層が、中空粒子および／またはマイクロバルーンを含んでなる、熱転写インクシートと熱転写受像シートのセット。
【化１】
2015196277.tif 000037
（一般式（ＩＶ）中、Ｒ１６およびＲ１７はそれぞれ独立に、水素原子、置換されていても良いアルキル基、置換されていても良いアリル基、アルケニル基、またはアラルキル基を表し、Ｒ１８は、水素原子、メチル基、メトキシ基、またはハロゲン原子を表し、Ｒ１９は、水素原子、メチル基、メトキシ基、ホルミルアミノ基、アルキルカルボニルアミノ基、アルキルスルホニルアミノ基、またはアルコキシカルボニルアミノ基を表し、Ｒ２０は、水素原子、置換されていても良いアルキル基、アリル基、プロパルギル基、または置換されていても良いアリール基を表す。）
【化２】
2015196277.tif 000038
（一般式（Ｘ）中、Ｒ７１およびＲ７２はそれぞれ独立に、水素原子、置換されていても良いアルキル基、アリル基、置換されていても良いアリール基、または置換されていても良いシクロアルキル基を表し、Ｒ７３は、水素原子、炭素数１以上４以下のアルコキシ基、メチル基、またはハロゲン原子を表し、Ｒ７４は、メチル基、メトキシ基、ホルミルアミノ基、炭素数１以上４以下のアルキルカルボニルアミノ基、炭素数１以上８以下のアルキルスルホニルアミノ基、または炭素数１以上８以下のアルコキシカルボニルアミノ基を表し、Ｒ７５は、水素原子、ニトロ基、または置換されていても良いアルキル基を表す。）
【化３】
2015196277.tif 000039
（一般式（ＶＩ）中、環Ａは、置換されていても良いアリール基を表し、Ｒ２７およびＲ２８はそれぞれ独立に、水素原子、置換されていても良いアルキル基、アリル基、置換されていても良いアリール基、または置換されていても良いシクロアルキル基を表す。）
【請求項２】
前記イエロー色材層が、一般式（ＩＩＩ）で表される染料を含んでなる、請求項１に記載の熱転写インクシートと熱転写受像シートのセット。
【化４】
2015196277.tif 000040
（一般式（ＩＩＩ）中、環Ａは、任意の置換基を有していても良いアリール基を表し、Ｂは、−Ｒ５９Ｏ−、−Ｒ６０ＯＲ６１−、または−Ｒ６２ＯＣＯＮＨ−を表し、Ｒ５９、Ｒ６０、Ｒ６１およびＲ６２はそれぞれ独立に、置換されていても良いアルキレン基を表し、Ｒ１３およびＲ１４はそれぞれ独立に、水素原子、置換されていても良いアルキル基、アリル基、置換されていても良いアリール基、または置換されていても良いシクロアルキル基を表し、Ｒ１５は、シアノ基、またはＣＯＯＲ６３を表し、Ｒ６３は、水素原子、置換されていても良いアルキル基、または置換されていても良いアリール基を表す。）
【請求項３】
前記一般式（ＩＶ）中のＲ１６およびＲ１７がそれぞれ独立に、炭素数１以上４以下の直鎖状または分岐鎖状の置換されていても良いアルキル基であり、Ｒ１８が、水素原子であり、Ｒ１９が、アルキルカルボニルアミノ基であり、Ｒ２０が、炭素数１以上４以下の置換されていても良いアルキル基、アリル基、またはプロパルギル基であり、
前記一般式（Ｘ）中のＲ７１およびＲ７２がそれぞれ独立に、炭素数１以上８以下の直鎖状または分岐鎖状の置換されていても良いアルキル基であり、Ｒ７３が、水素原子であり、Ｒ７４が、炭素数１以上８以下のアルキルスルホニルアミノ基であり、Ｒ７５が、炭素数１以上５以下の直鎖状または分岐鎖状の置換されていても良いアルキル基であり、
前記一般式（ＶＩ）中の環Ａが、メチル基で置換されたアリール基であり、Ｒ２７およびＲ２８がそれぞれ独立に、炭素数１以上８以下の直鎖状または分岐鎖状の置換基を有していても良いアルキル基であり、
前記一般式（ＩＩＩ）中の環Ａが、メチル基で置換されていても良いアリール基であり、Ｂが、−ＣＨ２ＣＨ２Ｏ−、−ＣＨ２ＣＨ２ＯＣＨ２−、−ＣＨ２ＣＨ２ＯＣＨ２ＣＨ２−、−ＣＨ２ＣＨ２ＯＣＯＮＨ−、または炭素数１以上５以下の直鎖状のアルキル基であり、Ｒ１３が、炭素数１以上５以下の直鎖状または分岐鎖状の置換されていても良いアルキル基、または炭素数３以上６以下の環状を有するアルキル基であり、Ｒ１４が、置換されていても良いアリール基であり、Ｒ１５が、シアノ基である、請求項２に記載の熱転写インクシートと熱転写受像シートのセット。
【請求項４】
前記マゼンタ色材層が、一般式（ＶＩＩ）および一般式（ＶＩＩＩ）で表される染料からなる群から選択される少なくとも１種の染料をさらに含んでなる、請求項１〜３のいずれか一項に記載の熱転写インクシートと熱転写受像シートのセット。
【化５】
2015196277.tif 000041
（一般式（ＶＩＩ）中、Ｘは、−Ｓ−、−Ｏ−、または−ＳＯ２−を表し、Ｒ２９は、置換されていても良いアルキル基、置換されていても良いシクロアルキル基、置換されていても良いアリール基または置換されていても良いアリル基を表す。）
【化６】
2015196277.tif 000042
（一般式（ＶＩＩＩ）中、ＸおよびＹはそれぞれ独立に、−Ｓ−、−Ｏ−、または−ＳＯ２−を表し、Ｒ３０およびＲ３１はそれぞれ独立に、置換されていても良いアルキル基、置換されていても良いシクロアルキル基、置換されていても良いアリール基または置換されていても良いアリル基を表す。）
【請求項５】
前記シアン色材層が、一般式（ＩＸ）および一般式（ＸＩ）で表される染料からなる群から選択される少なくとも１種の染料をさらに含んでなる、請求項１〜４のいずれか一項に記載の熱転写インクシートと熱転写受像シートのセット。
【化７】
2015196277.tif 000043
（一般式（ＩＸ）中、Ｒ３２およびＲ３３はそれぞれ独立に、置換されていても良いアルキル基、置換されていても良いシクロアルキル基、置換されていても良いアリール基、置換されていても良い複素環基、置換されていても良いアリル基、または置換されていても良いアラルキル基を表わす。）
【化８】
2015196277.tif 000044
（一般式（ＸＩ）中、Ｒ３４は、置換されていても良いアリール基、または水素原子を表す。）
【請求項６】
前記熱転写インクシートが、前記基材層と各色の色材層との間に、色材プライマー層をさらに備えてなる、請求項１〜５のいずれか一項に記載の熱転写インクシートと熱転写受像シートのセット。
【請求項７】
基材層上にイエロー色材層、マゼンタ色材層、およびシアン色材層を備えてなる熱転写インクシートを用意する工程と、
基材上に粒子含有層と受容層とを順に備えてなる熱転写受像シートを用意する工程と、
前記熱転写インクシートの色材層面と前記熱転写受像シートの受容層面とを重ね合わせ、前記色材層を前記受容層上に熱転写して、前記熱転写受像シート上に画像を形成する工程と、
を含んでなり、
前記マゼンタ色材層が、一般式（ＩＶ）および一般式（Ｘ）で表される染料からなる群から選択される少なくとも１種の染料を含んでなり、かつ
前記シアン色材層が、一般式（ＶＩ）で表される染料を含んでなり、
前記粒子含有層が、中空粒子および／またはマイクロバルーンを含んでなる、画像形成方法。
【化９】
2015196277.tif 000045
（一般式（ＩＶ）中、Ｒ１６およびＲ１７はそれぞれ独立に、水素原子、置換されていても良いアルキル基、置換されていても良いアリル基、アルケニル基、またはアラルキル基を表し、Ｒ１８は、水素原子、メチル基、メトキシ基、またはハロゲン原子を表し、Ｒ１９は、水素原子、メチル基、メトキシ基、ホルミルアミノ基、アルキルカルボニルアミノ基、アルキルスルホニルアミノ基、またはアルコキシカルボニルアミノ基を表し、Ｒ２０は、水素原子、置換されていても良いアルキル基、アリル基、プロパルギル基、または置換されていても良いアリール基を表す。）
【化１０】
2015196277.tif 000046
（一般式（Ｘ）中、Ｒ７１およびＲ７２はそれぞれ独立に、水素原子、置換されていても良いアルキル基、アリル基、置換されていても良いアリール基、または置換されていても良いシクロアルキル基を表し、Ｒ７３は、水素原子、炭素数１以上４以下のアルコキシ基、メチル基、またはハロゲン原子を表し、Ｒ７４は、メチル基、メトキシ基、ホルミルアミノ基、炭素数１以上４以下のアルキルカルボニルアミノ基、炭素数１以上８以下のアルキルスルホニルアミノ基、または炭素数１以上８以下のアルコキシカルボニルアミノ基を表し、Ｒ７５は、水素原子、ニトロ基、または置換されていても良いアルキル基を表す。）
【化１１】
2015196277.tif 000047
（一般式（ＶＩ）中、環Ａは、置換されていても良いアリール基を表し、Ｒ２７およびＲ２８はそれぞれ独立に、水素原子、置換されていても良いアルキル基、アリル基、置換されていても良いアリール基、または置換されていても良いシクロアルキル基を表す。）
【発明の詳細な説明】
【技術分野】
【０００１】
本発明は、熱転写インクシートと熱転写受像シートのセットおよびそれを用いた画像形成方法に関し、より詳細には、特定の染料を含む熱転写性色材層を備えてなる熱転写インクシートと、特定の層構成を有する熱転写受像シートとを用いて画像を形成する方法に関する。
【背景技術】
【０００２】
従来、種々の印字方法が知られているが、その中でも熱拡散型転写方式（昇華型熱転写方式）は、昇華性染料を色材としているため、濃度階調を自由に調節でき、中間色や階調の再現性にも優れ、銀塩写真に匹敵する高品質の画像を形成することができる。
【０００３】
この熱拡散型転写方式とは、色素（昇華性染料）を含有する熱転写インクシートと熱転写受像シートとを重ね合わせ、次いで、電気信号によって発熱が制御されるサーマルヘッドによってインクシートを加熱することでインクシート中の色素を受像シートに転写して画像情報の記録を行うものである。このような熱拡散型転写方式が普及するなかで、印画速度の高速化が進んでおり、従来の熱転写インクシートと熱転写受像シートを用いて従来の熱エネルギーを印画しても十分な印画濃度を得られない等の問題が生じている。
【０００４】
また、従来から、画像保存性を改良するために、新規な染料の開発が行われているが、印画物の保存性と印画濃度の両方を十分に満たすものは開発されていない。さらに、単一染料を用いて画像を形成した際には耐光性が十分であっても、画像層内で他の染料と組み合わされた際の耐光性が劣る現象（キャタリティックフェイディング）が問題となっている。このような問題を解決するために、特定のイエロー染料層と特定のマゼンタ染料層とを形成した熱転写シートが提案されている（例えば、特許文献１を参照）。
【先行技術文献】
【特許文献】
【０００５】
【特許文献１】特開２００７−２９０３４３号報
【発明の概要】
【発明が解決しようとする課題】
【０００６】
本発明は上記の背景技術に鑑みてなされたものであり、その目的は、十分な印画濃度を得ることができ、かつキャタリティックフェイディングを抑制して印画物の耐光性を向上させることができる、熱転写インクシートと熱転写受像シートのセットを提供することにある。また、十分な印画濃度を得ることができ、かつキャタリティックフェイディングを抑制して印画物の耐光性を向上させることができる、画像形成方法を提供することにもある。
【課題を解決するための手段】
【０００７】
本発明者らは、上記課題を解決するため、鋭意検討した結果、特定の染料を含む熱転写性色材層を備えてなる熱転写インクシートと、特定の層構成を有する熱転写受像シートとを用いて、該熱転写受像シート上に画像を形成することで、上記課題を解決できることを知見した。本発明は、かかる知見に基づいて完成されたものである。
【０００８】
すなわち、本発明の一態様によれば、
基材層上にイエロー色材層、マゼンタ色材層、およびシアン色材層を備えてなる熱転写インクシートと、基材上に粒子含有層および受容層を備えてなる熱転写受像シートとのセットであって、
前記マゼンタ色材層が、一般式（ＩＶ）および一般式（Ｘ）で表される染料からなる群から選択される少なくとも１種の染料を含んでなり、かつ
前記シアン色材層が、一般式（ＶＩ）で表される染料を含んでなり、
前記粒子含有層が、中空粒子および／またはマイクロバルーンを含んでなる、熱転写インクシートと熱転写受像シートのセットが提供される。
【０００９】
本発明の態様においては、前記イエロー色材層が、一般式（ＩＩＩ）で表される染料を含んでなることが好ましい。
【００１０】
本発明の態様においては、前記一般式（ＩＶ）中のＲ１６およびＲ１７がそれぞれ独立に、炭素数１以上４以下の直鎖状または分岐鎖状の置換されていても良いアルキル基であり、Ｒ１８が、水素原子であり、Ｒ１９が、アルキルカルボニルアミノ基であり、Ｒ２０が、炭素数１以上４以下の置換されていても良いアルキル基、アリル基、またはプロパルギル基であり、
前記一般式（Ｘ）中のＲ７１およびＲ７２がそれぞれ独立に、炭素数１以上８以下の直鎖状または分岐鎖状の置換されていても良いアルキル基であり、Ｒ７３が、水素原子であり、Ｒ７４が、炭素数１以上８以下のアルキルスルホニルアミノ基であり、Ｒ７５が、炭素数１以上５以下の直鎖状または分岐鎖状の置換されていても良いアルキル基であり、
前記一般式（ＶＩ）中の環Ａが、メチル基で置換されたアリール基であり、Ｒ２７およびＲ２８がそれぞれ独立に、炭素数１以上８以下の直鎖状または分岐鎖状の置換基を有していても良いアルキル基であり、
前記一般式（ＩＩＩ）中の環Ａが、メチル基で置換されていても良いアリール基であり、Ｂが、−ＣＨ２ＣＨ２Ｏ−、−ＣＨ２ＣＨ２ＯＣＨ２−、−ＣＨ２ＣＨ２ＯＣＨ２ＣＨ２−、−ＣＨ２ＣＨ２ＯＣＯＮＨ−、または炭素数１以上５以下の直鎖状のアルキル基であり、Ｒ１３が、炭素数１以上５以下の直鎖状または分岐鎖状の置換されていても良いアルキル基、または炭素数３以上６以下の環状を有するアルキル基であり、Ｒ１４が、置換されていても良いアリール基であり、Ｒ１５が、シアノ基であることが好ましい。
【００１１】
本発明の態様においては、前記マゼンタ色材層が、一般式（ＶＩＩ）および一般式（ＶＩＩＩ）で表される染料からなる群から選択される少なくとも１種の染料をさらに含んでなることが好ましい。
【００１２】
本発明の態様においては、前記シアン色材層が、一般式（ＩＸ）および一般式（ＸＩ）で表される染料からなる群から選択される少なくとも１種の染料をさらに含んでなることが好ましい。
【００１３】
本発明の態様においては、前記熱転写インクシートが、前記基材層と各色の色材層との間に、色材プライマー層をさらに備えてなることが好ましい。
【００１４】
また、本発明の他の態様によれば、
基材層上にイエロー色材層、マゼンタ色材層、およびシアン色材層を備えてなる熱転写インクシートを用意する工程と、
基材上に粒子含有層と受容層とを順に備えてなる熱転写受像シートを用意する工程と、
前記熱転写インクシートの色材層面と前記熱転写受像シートの受容層面とを重ね合わせ、前記色材層を前記受容層上に熱転写して、前記熱転写受像シート上に画像を形成する工程と、
を含んでなり、
前記マゼンタ色材層が、一般式（ＩＶ）および一般式（Ｘ）で表される染料からなる群から選択される少なくとも１種の染料を含んでなり、かつ
前記シアン色材層が、一般式（ＶＩ）で表される染料を含んでなり、
前記粒子含有層が、中空粒子および／またはマイクロバルーンを含んでなる、画像形成方法が提供される。
【発明の効果】
【００１５】
本発明の熱転写インクシートと熱転写受像シートのセットによれば、十分な印画濃度を得ることができ、かつキャタリティックフェイディングを抑制して印画物の耐光性を向上させることができる。また、本発明の画像形成方法によれば、十分な印画濃度を得ることができ、かつキャタリティックフェイディングを抑制して印画物の耐光性を向上させることができる。
【図面の簡単な説明】
【００１６】
【図１】本発明で用いられる熱転写受像シートの一実施形態を示した模式断面図である。
【図２】本発明で用いられる熱転写インクシートの一実施形態を示した模式断面図である。
【発明を実施するための形態】
【００１７】
熱転写受像シート
本発明の熱転写受像シートは、基材と、基材上に、粒子含有層と、受容層とをこの順に有してなるものである。好ましい態様では、熱転写受像シートは、粒子含有層と受容層の間に、プライマー層をさらに有してもよく、受容層と反対側の面に、裏面層をさらに有してもよい。
【００１８】
本発明による熱転写受像シートの一実施形態の模式断面図を図１に示す。図１に示される熱転写受像シート１０は、基材１１と、該基材１１上に、粒子含有層１２と、受容層１３とをこの順に有してなるものである。以下、本発明による熱転写受像シートを構成する各層について説明する。
【００１９】
基材
本発明における基材は、粒子含有層と、受容層とを保持するという役割を有するとともに、熱転写時には熱が加えられるため、加熱された状態でも取り扱い上支障のない程度の機械的強度を有する材料であることが好ましい。
【００２０】
このような基材の材料としては、例えば、コンデンサーペーパー、グラシン紙、硫酸紙、またはサイズ度の高い紙、合成紙（ポリオレフィン系、ポリスチレン系）、上質紙、アート紙、コート紙、レジンコート紙、キャストコート紙、壁紙、裏打用紙、合成樹脂またはエマルジョン含浸紙、合成ゴムラテックス含浸紙、合成樹脂内添紙、板紙等、セルロース繊維紙、あるいはポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルムも使用でき、特に限定されない。また、上記基材の任意の組み合わせによる積層体も使用できる。代表的な積層体の例として、セルロース繊維紙と合成紙或いはセルロース合成紙とプラスチックフィルムとの合成紙が挙げられる。本発明においては、市販の基材を用いることもでき、例えば、ＲＣペーパー（三菱製紙（株）製、商品名）等が好ましい。なお、基材厚みは、熱転写受像シートに要求される強度や耐熱性等や、基材として採用した素材の材質に応じて、適宜変更可能であり、具体的に、基材の厚みは、５０μｍ以上１０００μｍ以下の範囲内であることが好ましく、１００μｍ以上３００μｍ以下の範囲内であることがより好ましい。
【００２１】
受容層
本発明における受容層は、熱転写による画像形成時に熱転写インクシートから転写される昇華性染料を受容するとともに、受容した昇華性染料を受容層に保持することで、受容層の面に画像を形成かつ維持することができる。受容層は、バインダー樹脂と、離型剤とを含むことが好ましく、ワックス添加剤やウレタン会合型増粘剤をさらに含んでもよい。
【００２２】
受容層に含有されるバインダー樹脂としては、アクリル系樹脂、塩化ビニル系樹脂、ポリエチレン、ポリプロピレン等のポリオレフィン系樹脂、ポリ塩化ビニル、塩化ビニル・酢酸ビニル共重合体（塩酢ビ系樹脂）、ポリ塩化ビニリデン等のハロゲン化ポリマー、ポリ酢酸ビニル、ポリアクリル酸エステル等のビニルポリマー、ポリエチレンテレフタレート、ポリブチレンテレフタレート等のポリエステル系樹脂、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート等が挙げられる。特に、塩化ビニル系樹脂、ポリエステル系樹脂、およびアクリル系樹脂からなる群から選択される少なくとも１種を用いることが好ましい。
【００２３】
受容層に含有される離型剤としては、シリコーン分散液（反応硬化型シリコーンを含む）、リン酸エステル系可塑剤、およびフッ素系化合物を挙げることができ、特にシリコーン分散液が好ましい。シリコーン分散液としては、ジメチルシリコーン等の各種の変性シリコーンを用いることができる。具体的には、アミノ変性シリコーン、エポキシ変性シリコーン、アルコール変性シリコーン、ビニル変性シリコーン、ウレタン変性シリコーン、ポリエステル変性シリコーン、ポリエーテル変性シリコーン、ポリエステル変性シリコーン分散液、アクリル変性シリコーン、アミド変性シリコーン等を用い、これらを混合したり、各種の反応を用いて重合させて用いることもできる。また、２種以上の離型剤を混合して用いてもよい。このような離型剤を用いることで、印画時に熱転写インクシートと熱転写受像シートの受容層との融着および印画感度低下などの問題を改善することができる。本発明においては、ポリエーテル変性シリコーン型の離型剤を用いることが特に好ましい。ポリエーテル変性シリコーン型の離型剤を２種以上用いてもよく、その他の離型剤と併用しても良い。本発明においては、市販の離型剤を用いることもでき、Ｘ−２２−１６３、Ｘ−２２−１６３Ａ、Ｘ−２２−１７３ＤＸ、Ｘ−２２−３４３、Ｘ−２２−３０００Ｔ、ＫＦ−１０１、ＫＦ−１０２、ＫＦ−１０６（以上、信越化学工業（株）製）等が挙げられる。このようなシリコーンを用いることが、上記のバインダー樹脂との組み合わせの観点から好ましい。
【００２４】
受容層に含有されるワックス添加剤としては、カルナバワックスやパラフィンワックスが挙げられ、これらを単独で用いても、混合して用いてもよい。本発明において、カルナバワックスとは、天然のカルナバワックスならびにその精製物および誘導体を含み、添加剤等により改質されたものも含むものである。好ましい態様によれば、カルナバワックスの融点は８０℃以上９０℃以下であり、酸価は１０ｍｇ・ＫＯＨ／ｇ以下であり、けん化価は７８ｍｇ・ＫＯＨ／ｇ以上８８ｍｇ・ＫＯＨ／ｇ以下である。また、パラフィンワックスとは、天然のパラフィンワックスならびにその精製物および誘導体を含み、添加剤等により改質されたものも含むものである。パラフィンワックスの融点は、好ましくは４０℃以上１０５℃以下であり、より好ましくは４０℃以上９０℃以下であり、さらに好ましくは４０℃以上７５℃以下である。
【００２５】
受容層に含有されるウレタン会合型増粘剤は、固形分濃度が３０％の際に、Ｂ型粘度計を用いて、ＪＩＳ Ｚ８８０３に準拠して、液温２５℃で測定した時の粘度が、好ましくは１０００ｍＰａ・ｓ以上１０００００ｍＰａ・ｓ以下であり、より好ましくは２０００ｍＰａ・ｓ以上６００００ｍＰａ・ｓ以下であることが好ましい。さらに、粘度比が、下記式（１）：
粘度比＝Ｖ３０，６／Ｖ３０，６０ （１）
（式中、Ｖ３０，６はＢ型粘度計を用いて、ＪＩＳ Ｚ８８０３に準拠して、液温２５℃で回転数６ｒｐｍの時の粘度（ｍＰａ．ｓ）を示し、Ｖ３０，６０はＢ型粘度計を用いて、ＪＩＳ Ｚ８８０３に準拠して、液温２５℃で回転数６０ｒｐｍの時の粘度（ｍＰａ．ｓ）を示す）
で表され、好ましくは２．０以上５．０以下であり、より好ましくは２．０以上４．５以下であることが好ましい。なお、この粘度比は、一般に、チキソトロピーインデックス（ＴＩ）と呼ばれ、タレ難さと相関する指標である。粘度および粘度比が上記範囲程度のウレタン会合型増粘剤を用いることで、受容層用塗布液にレベリング性の粘性を与え、面質を向上させるのと同時に、粒子の状態で存在しているバインダー同士を結着させ、膜を形成しているのに近い状態となり、画像印画時の熱融着を抑えることができる。
【００２６】
ウレタン会合型増粘剤の含有量は、受容層のバインダー樹脂の固形分質量に対して、好ましくは５質量％以上２０質量％以下、より好ましくは６質量％以上１５質量％以下である。ウレタン会合型増粘剤の含有量が上記範囲内であれば、受容層の膜形成を十分にでき、画像印画時の熱融着を抑えることができる。本発明においては、市販のウレタン会合型増粘剤を用いることもでき、例えば、ＵＨ−４５０、ＵＨ−５２６、ＵＨ−５３０、ＵＨ−５４０、ＵＨ−５５０（以上、ＡＤＥＫＡ（株）製）、ＳＮシックナーＡ８１２（サンノプコ（株）製）等が好ましい。
【００２７】
粒子含有層
本発明における粒子含有層は、熱転写による画像形成時に加えられた熱が、基材等への伝熱によって損失されることを防止できる断熱性を有するものである。粒子含有層は、中空粒子および／またはマイクロバルーンを含むものであり、親水性バインダーやその他の添加剤をさらに含んでもよい。また、好ましい態様によれば、粒子含有層は２層以上からなるものであってもよい。粒子含有層は、中空粒子および／またはマイクロバルーンを含むことにより、樹脂中に固形物が含まれるため、染料が奥深くまで浸透しやすくなる。すなわち、熱転写受像シートに転写された１色目の色材と３色目の色材の相対的な距離が離れる。これによって、キャタリティックフェイディングをより防止することができる。さらに、感度を高める色材プライマーを用いると、キャタリティックフェイディングを防止する効果を助長することができる。
【００２８】
また、粒子含有層は、中空粒子および／またはマイクロバルーンを含むことにより、クッション性を備える。ここで、粒子含有層のクッション性の程度は、熱転写受像シートの用途等に応じて適宜調整することができるものである。なお、粒子含有層のクッション性の程度についても、例えば、粒子含有層の厚みを変更することにより任意の範囲に調整することができる。粒子含有層の厚みは、断熱性、クッション性等を所望の程度に調整できる範囲内であれば特に限定されるものではないが、１０μｍ以上１００μｍ以下の範囲内であることが好ましく、１０μｍ以上５０μｍ以下の範囲内であることがより好ましい。また、粒子含有層の密度は、例えば０．１ｇ／ｃｍ３以上０．８ｇ／ｃｍ３以下の範囲内、なかでも０．２ｇ／ｃｍ３以上０．７ｇ／ｃｍ３以下の範囲内であることが好ましい。
【００２９】
本発明で用いる中空粒子の平均粒子径は、好ましくは０．１μｍ以上１０μｍ以下、より好ましくは０．３μｍ以上５μｍ以下である。中空粒子の平均粒子径が、上記範囲程度であれば、断熱性およびクッション性を粒子含有層に与えることができる。本発明において、中空粒子の体積平均粒子径は、コールター法（Ｓｙｓｍｅｘ  ＦＰＩＡ−３０００  マルバーン社製）等の従来公知の方法により測定することができる。また、中空粒子の平均中空率は、好ましくは２０％以上、より好ましくは３０％以上８０％以下である。中空粒子の平均中空率が、上記範囲程度であれば、断熱性およびクッション性を粒子含有層に与えることができる。さらに、樹脂等から構成される有機系中空粒子であってもよく、ガラス等から構成される無機系中空粒子であってもよい。また、上記中空粒子は、架橋中空粒子であってもよい。本発明においては、市販の中空粒子を用いることもでき、例えば、ローペイクＨＰ−１０５５、ローペイクＨＰ−９１、ローペイクＯＰ−８４Ｊ、ローペイクウルトラ、ローペイクＳＥ、およびローペイクＳＴ（ロームアンドハース（株）製）、二ポールＭＨ−５０５５（日本ゼオン（株））、ＳＸ８７８２、ＳＸ８６６（ＪＳＲ（株））等が好ましい。このような中空粒子を使用することにより、キャタリティックフェイディングを防止する効果だけでなく、印画濃度を高める効果も助長することができる。
【００３０】
本発明においては、市販のマイクロバルーンを用いることもでき、例えば松本油脂（株）製、商品名：ＦＮ−８０ＧＳ、Ｆ−３０、Ｆ−４８、Ｆ−５０、ＦＮ−１００ＳＳなどが挙げられる。
【００３１】
その他の層
本発明の熱転写受像シートは、上記の層以外の他の層をさらに有してもよい。好ましい態様では、熱転写受像シートは、受容層側に、プライマー層、中間層、および離型層等のその他の層をさらに有することができる。また、受容層と反対側に、裏面層をさらに有することができる。
【００３２】
プライマー層
本発明におけるプライマー層は、粒子含有層と受容層とを良好に接着する役割を有するとともに、高温高湿度環境下における、染料の粒子含有層側への移行を防止して画像保存性を向上させる機能を有するものである。好ましい態様では、プライマー層は、中空粒子、樹脂、および親水性バインダーを含むものであり、樹脂としては、アクリル系樹脂を含むものが好ましい。プライマー層の厚みとしては特に限定されるものではないが、例えば１μｍ以上４０μｍ以下であることが好ましく、１μｍ以上２０μｍ以下がより好ましく、１μｍ以上１０μｍ以下がさらに好ましい。
【００３３】
本発明において、アクリル系樹脂とは、アクリル酸またはメタクリル酸のモノマーの重合体もしくはその誘導体、アクリル酸エステルまたはメタクリル酸エステルのモノマーの重合体もしくはその誘導体、アクリル酸またはメタクリル酸のモノマーと他のモノマーとの共重合体もしくはその誘導体、およびアクリル酸エステルまたはメタクリル酸エステルのモノマーと他のモノマーとの共重合体もしくはその誘導体を含むものである。  
【００３４】
本発明の好ましい態様によれば、アクリル系樹脂は、アクリル酸エステルまたはメタクリル酸エステルのモノマーと他のモノマーとの共重合体もしくはその誘導体であるのが好ましい。アクリル酸エステルまたはメタクリル酸エステルのモノマーとしては、例えば、アルキルアクリレートおよびアルキルメタクリレート等、好ましくは、メチルアクリレート、メチルメタクリレート、エチルアクリレート、エチルメタクリレート、ブチルアクリレート、ブチルメタクリレート、ラウリルアクリレート、およびラウリルメタクリレート等を挙げることができる。他のモノマーとしては、例えば、芳香族炭化水素、アリール基含有化合物、アミド基含有化合物、および塩化ビニル等、好ましくは、スチレン、ベンジルスチレン、フェノキシエチルメタクリレート、アクリルアミド、およびメタクリルアミド等を挙げることができる。本発明においては、アルキルアクリレートまたはアルキルメタクリレートと、芳香族炭化水素、アリール基含有化合物、およびアミド基含有化合物からなる群から選択される少なくとも１種の他のモノマーとの共重合体もしくはその誘導体を用いることが特に好ましい。上記のようなモノマーを共重合させることで、濃度および離型性を向上させることができる。なお、２種以上のアクリル系樹脂を混合して用いてもよい。
【００３５】
本発明の好ましい態様によれば、上記の粒子含有層やプライマー層等に含まれる親水性バインダーとしては、ゼラチンおよびその誘導体、ポリビニルアルコール、ポリエチレンオイキサイド、ポリビニルピロリドン、プルラン、カルボキシメチルセルロース、ヒドロキシエチルセルロース、デキストラン、デキストリン、ポリアクリル酸およびその塩、寒天、κ−カラギーナン、λ−カラギーナン、ι−カラギーナン、カゼイン、キサンテンガム、ローカストビーンガム、アルギン酸、ならびにアラビアゴムを挙げることができ、特にゼラチンが好ましい。このような親水性バインダーを用いることで、各層の層間接着性を向上させることができる。特に、水系塗布および同時重層塗布方式により各層を形成する場合には、ゼラチンを用いることで、各塗布液の粘度を所望の範囲に調整し、所望の膜厚を得ることができる。本発明においては、市販のゼラチンを用いることもでき、例えば、ＲＲ、Ｒ、ＣＬＶ、およびＮ１２３６（新田ゼラチン（株）製）等が好ましい。
【００３６】
中間層
本発明においては、粒子含有層とプライマー層の間やプライマー層と受容層の間に少なくとも１層の中間層を設けてもよい。中間層を設けることで、耐溶剤、高温／高湿下での画像保存時の染料拡散バリア、層間接着、白色付与、基材のギラつき感／ムラの隠蔽、および帯電防止等の機能を付加するこができる。中間層の形成手段としては公知の手段を用いることができ、例えば、中間層に、蛍光増白剤、無機微粒子、中空微粒子、および導電性フィラーやポリアニリンスルホン酸のような有機導電材等を添加する方法が挙げられる。
【００３７】
離型層
本発明においては、上記の離型剤を受容層に添加せず、受容層上に別途離型層として設けても良い。
【００３８】
裏面層
本発明における裏面層は、インクジェット方式やドットインパクト方式、筆記具等で使用するインキの定着性を有しており、記録部のにじみが生じ難く速乾性に優れたバックプリントを可能とする（バックプリント適性を向上させる）ものである。さらに、以下に示す受像紙裏面としての基本特性を有するものでもある。
１．受容層面と重ね合わせた際に、温度や加重をかけて保存しても貼り付き（ブロッキング）を生じない。
２．誤って受像紙の表裏面を逆にしてプリンターに装着し、熱転写シートと重ね合わせて熱転写を行った場合であっても、熱転写シートと貼り付いてプリンター内で詰まる事が無く、印字物が排出される（裏面離型性を有している）。
また、裏面層は、バインダー樹脂および無機微粒子を含むことが好ましく、その他の添加剤、例えば、消泡剤や帯電防止剤等を裏面層に適宜添加することができる。近年では環境配慮の観点から水系塗布方式が好まれているが、本発明の裏面層は、 水系塗布方式で受容層を形成した受像紙の裏面として特に好適に用いることができる。
【００３９】
裏面層に含有されるバインダー樹脂は、スチレン・アクリル樹脂、ポリエステル樹脂、ポリウレタン樹脂、およびアクリル樹脂からなる群から選択される少なくとも１種である。このようなバインダー樹脂を用いることで、基材への接着性が良好であり、かつ、良好なバックプリント適性を持たせることが可能になる。本発明においては、市販のバインダー樹脂を用いることもでき、バイロナールＭＤ１５００（東洋紡績（株）製）、プラスコートＺ６９０（以上、互応化学工業（株）製）、スーパーフレックス１３０（第一工業製薬（株）製）等が好ましい。
【００４０】
裏面層に含有される無機微粒子は、コロイダルアルミナ、コロイダルシリカ、およびシリカ粒子からなる群から選択される少なくとも１種である。このような無機微粒子を用いることで、バックプリント適性を向上させ、ブロッキングを防止することができる。
【００４１】
本発明において、裏面層の塗布量は特に限定されるものではないが、塗布量は乾燥後０．１ｇ／ｍ２以上３．０ｇ／ｍ２以下の範囲内であることが好ましく、０．３ｇ／ｍ２以上１．５ｇ／ｍ２以下の範囲内であることがより好ましい。塗布量が上記範囲程度であれば、十分なバックプリント適性が得られる。
【００４２】
熱転写受像シートの製造方法
本発明の熱転写受像シートの製造には、公知の製造方法を用いることができる。熱転写受像シートの各層の塗布には、ロールコート、バーコート、グラビアコート、グラビアリバースコート、ダイコート、スライドコート、およびカーテンコート等の公知の方法を用いることができる。本発明においては、受容層を有する面側において断熱層から受容層間を構成する全ての層を水系塗布により形成することが好ましい。さらに、受容層を有する面側を構成する全ての層水系塗布により形成することがより好ましい。
【００４３】
熱転写インクシート
本発明の熱転写受像シートと共に用いる熱転写インクシート（インクリボンともいう）は、基材シートの一方の面に３色の熱転写性色材層が設けられており、基材シートの他方の面に耐熱滑性層が設けられている層構成を有するものがよい。さらに、基材シートと各色の色材層との間に色材プライマー層がさらに設けられていてもよい。好ましい態様によれば、図２に示すとおり、基材シート２１の一方の面に色材プライマー層２２と、該色材プライマー層２２上に、イエロー色材層２４、マゼンタ色材層２５、およびシアン色材層２６からなる熱転写性色材層２３を有し、他方の面に耐熱滑性層２７を有してなる熱転写インクシートが提供される。以下、熱転写インクシートを構成する各層について説明する。
【００４４】
基材シート
本発明に用いられる熱転写インクシートを構成する基材シートの材料は、従来公知のものを使用することができ、また、それ以外のものであっても、ある程度の耐熱性と強度とを有していれば使用することができる。例えば、ポリエチレンテレフタレート、ポリエステル、ポリプロピレン、ポリカーボネート、ポリエチレン、ポリスチレン、ポリビニルアルコール、ポリ塩化ビニル、ポリ塩化ビニリデン、ポリイミド、ナイロン、酢酸セルロース、アイオノマー等の樹脂フィルム、コンデンサー紙、パラフィン紙等の紙類、不織布等が挙げられる。これらを単独で使用してもよいし、これらを任意に組み合わせた積層体を使用してもよい。これらの中でも、薄膜化可能で安価な汎用性プラスチックであるポリエチレンテレフタレートが好ましい。
【００４５】
基材シートの厚さは、強度、耐熱性等が適切になるように材料に応じて適宜選択することができるが、通常は０．５μｍ以上５０μｍ以下程度が好ましく、より好ましくは１μｍ以上２０μｍ以下、さらに好ましくは１μｍ以上１０μｍ以下である。
【００４６】
基材シートは、隣接する層との接着性を向上させるため、表面処理が施されていてもよい。上記表面処理としては、コロナ放電処理、火炎処理、オゾン処理、紫外線処理、放射線処理、粗面化処理、化学薬品処理、プラズマ処理、およびグラフト化処理等の、公知の樹脂表面改質技術を適用することができる。上記表面処理は、１種のみ施されてもよいし、２種以上施されてもよい。
【００４７】
さらに、上記基材シートの接着処理として、基材シート上に接着層を塗工して形成することも可能である。接着層は、例えば、以下の有機材料および無機材料から形成することができる。上記有機材料としては、ポリエステル系樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール樹脂、ポリビニルピロリドンおよびその変性体等のビニル系樹脂、ならびにポリビニルアセトアセタールやポリビニルブチラール等のポリビニルアセタール系樹脂等が挙げられる。上記無機材料としては、シリカ（コロイダルシリカ）、アルミナあるいはアルミナ水和物（アルミナゾル、コロイダルアルミナ、カチオン性アルミニウム酸化物またはその水和物、疑ベークマイト等）、珪酸アルミニウム、珪酸マグネシウム、炭酸マグネシウム、酸化マグネシウム、および酸化チタン等のコロイド状無機顔料超微粒子等が挙げられる。  
【００４８】
また、上記の表面処理として、プラスチックフィルムを延伸処理して製造する場合、未延伸フィルムにプライマー液を塗布し、その後に延伸処理して行うこともできる（プライマー処理）。
【００４９】
熱転写性色材層
本発明に用いられる熱転写インクシートは、基材シートの一方の面に、３色の熱転写性色材層、具体的にはマゼンタ色材層、イエロー色材層、およびシアン色材層が、好ましくは面順次に設けられている。熱転写インクシートが昇華型熱転写インクシートの場合、熱転写性色材層として昇華性染料を含有する層を形成する。
【００５０】
本発明において、マゼンタ色材層が、以下の一般式（ＩＶ）および一般式（Ｘ）で表される染料からなる群から選択される少なくとも１種の染料を含んでなり、かつシアン色材層が、一般式（ＶＩ）で表される染料を含んでなる。本発明においては、イエロー色材層が、一般式（ＩＩＩ）で表される染料を含んでなることが好ましい。以下、イエロー色材層、マゼンタ色材層、およびシアン色材層に含まれる染料について説明する。
【００５１】
イエロー色材層用染料
【化１】
2015196277.tif 000003
（一般式（ＩＩＩ）中、環Ａは、任意の置換基を有していても良いアリール基を表し、Ｂは、−Ｒ５９Ｏ−、−Ｒ６０ＯＲ６１−、または−Ｒ６２ＯＣＯＮＨ−を表し、Ｒ５９、Ｒ６０、Ｒ６１およびＲ６２はそれぞれ独立に、置換されていても良いアルキレン基を表し、Ｒ１３およびＲ１４はそれぞれ独立に、水素原子、置換されていても良いアルキル基、アリル基、置換されていても良いアリール基、または置換されていても良いシクロアルキル基を表し、Ｒ１５は、シアノ基、またはＣＯＯＲ６３を表し、Ｒ６３は、水素原子、置換されていても良いアルキル基、または置換されていても良いアリール基を表す。）
【００５２】
この中でも、一般式（ＩＩＩ）中の環Ａが、メチル基で置換されていても良いアリール基であり、Ｂが、−ＣＨ２ＣＨ２Ｏ−、−ＣＨ２ＣＨ２ＯＣＨ２−、−ＣＨ２ＣＨ２ＯＣＨ２ＣＨ２−、−ＣＨ２ＣＨ２ＯＣＯＮＨ−、または炭素数１以上５以下の直鎖状のアルキル基であり、Ｒ１３が、炭素数１以上５以下の直鎖状または分岐鎖状の置換されていても良いアルキル基、または炭素数３以上６以下の環状を有するアルキル基であり、Ｒ１４が、置換されていても良いアリール基であり、Ｒ１５が、シアノ基であるものが好ましい。
【００５３】
一般式（ＩＩＩ）で表される染料として、具体的には、以下の染料が好ましい。
【化２】
2015196277.tif 000004
【化３】
2015196277.tif 000005
【化４】
2015196277.tif 000006
【化５】
2015196277.tif 000007
【００５４】
マゼンタ色材層用染料
【化６】
2015196277.tif 000008
（一般式（ＩＶ）中、Ｒ１６およびＲ１７はそれぞれ独立に、水素原子、置換されていても良いアルキル基、置換されていても良いアリル基、アルケニル基、またはアラルキル基を表し、Ｒ１８は、水素原子、メチル基、メトキシ基、またはハロゲン原子を表し、Ｒ１９は、水素原子、メチル基、メトキシ基、ホルミルアミノ基、アルキルカルボニルアミノ基、アルキルスルホニルアミノ基、またはアルコキシカルボニルアミノ基を表し、Ｒ２０は、水素原子、置換されていても良いアルキル基、アリル基、プロパルギル基、または置換されていても良いアリール基を表す。）
【００５５】
この中でも、一般式（ＩＶ）中のＲ１６およびＲ１７がそれぞれ独立に、炭素数１以上４以下の直鎖状または分岐鎖状の置換されていても良いアルキル基であり、Ｒ１８が、水素原子であり、Ｒ１９が、アルキルカルボニルアミノ基であり、Ｒ２０が、炭素数１以上４以下の置換されていても良いアルキル基、アリル基、またはプロパルギル基であるものが好ましい。
【００５６】
一般式（ＩＶ）で表される染料として、具体的には、以下の染料が好ましい。
【化７】
2015196277.tif 000009
【化８】
2015196277.tif 000010
【化９】
2015196277.tif 000011
【化１０】
2015196277.tif 000012
【化１１】
2015196277.tif 000013
（一般式（Ｘ）中、Ｒ７１およびＲ７２はそれぞれ独立に、水素原子、置換されていても良いアルキル基、アリル基、置換されていても良いアリール基、または置換されていても良いシクロアルキル基を表し、Ｒ７３は、水素原子、炭素数１以上４以下のアルコキシ基、メチル基、またはハロゲン原子を表し、Ｒ７４は、メチル基、メトキシ基、ホルミルアミノ基、炭素数１以上４以下のアルキルカルボニルアミノ基、炭素数１以上８以下のアルキルスルホニルアミノ基、または炭素数１以上８以下のアルコキシカルボニルアミノ基を表し、Ｒ７５は、水素原子、ニトロ基、または置換されていても良いアルキル基を表す。）
【００５７】
この中でも、一般式（Ｘ）のＲ７１およびＲ７２がそれぞれ独立に、炭素数１以上８以下の直鎖状または分岐鎖状の置換されていても良いアルキル基であり、Ｒ７３が、水素原子であり、Ｒ７４が、炭素数１以上８以下のアルキルスルホニルアミノ基であり、Ｒ７５が、炭素数１以上５以下の直鎖状または分岐鎖状の置換されていても良いアルキル基であることが好ましい。
【００５８】
一般式（Ｘ）で表される染料として、具体的には、以下の染料が好ましい。
【化１２】
2015196277.tif 000014
【化１３】
2015196277.tif 000015
【化１４】
2015196277.tif 000016
【００５９】
本発明において、マゼンタ色材層は、一般式（ＶＩＩ）および一般式（ＶＩＩＩ）で表される染料からなる群から選択される少なくとも１種の染料をさらに含んでいても良い。
【化１５】
2015196277.tif 000017
（一般式（ＶＩＩ）中、Ｘは、−Ｓ−、−Ｏ−、または−ＳＯ２−を表し、Ｒ２９は、置換されていても良いアルキル基、置換されていても良いシクロアルキル基、置換されていても良いアリール基または置換されていても良いアリル基を表す。）
【００６０】
この中でも、一般式（ＶＩＩ）中のＸが、−Ｏ−であり、Ｒ２９が、置換されていても良いアリール基であるものが好ましい。
【００６１】
【化１６】
2015196277.tif 000018
（一般式（ＶＩＩＩ）中、ＸおよびＹはそれぞれ独立に、−Ｓ−、−Ｏ−、または−ＳＯ２−を表し、Ｒ３０およびＲ３１はそれぞれ独立に、置換されていても良いアルキル基、置換されていても良いシクロアルキル基、置換されていても良いアリール基または置換されていても良いアリル基を表す。）
【００６２】
この中でも、一般式（ＶＩＩＩ）中のＸおよびＹがそれぞれ独立に、−Ｏ−であり、Ｒ３０およびＲ３１がそれぞれ独立に、置換されていても良いアリール基であるものが好ましい。
【００６３】
一般式（ＶＩＩ）または一般式（ＶＩＩＩ）で表される染料として、具体的には、以下の染料が好ましい。
【化１７】
2015196277.tif 000019
【化１８】
2015196277.tif 000020
【化１９】
2015196277.tif 000021
【化２０】
2015196277.tif 000022
【００６４】
シアン色材層用染料
【化２１】
2015196277.tif 000023
（一般式（ＶＩ）中、環Ａは、置換されていても良いアリール基を表し、Ｒ２７およびＲ２８はそれぞれ独立に、水素原子、置換されていても良いアルキル基、アリル基、置換されていても良いアリール基、または置換されていても良いシクロアルキル基を表す。）
【００６５】
この中でも、一般式（ＶＩ）中の環Ａが、メチル基で置換されたアリール基であり、Ｒ２７およびＲ２８がそれぞれ独立に、炭素数１以上８以下の直鎖状または分岐鎖状の置換基を有していても良いアルキル基であることが好ましい。
【００６６】
一般式（ＶＩ）で表される染料として、具体的には、以下の染料が好ましい。
【化２２】
2015196277.tif 000024
【００６７】
本発明において、シアン色材層は、一般式（ＩＸ）および一般式（ＸＩ）で表される染料からなる群から選択される少なくとも１種の染料をさらに含んでいても良い。
【化２３】
2015196277.tif 000025
（一般式（ＩＸ）中、Ｒ３２およびＲ３３はそれぞれ独立に、置換されていても良いアルキル基、置換されていても良いシクロアルキル基、置換されていても良いアリール基、置換されていても良い複素環基、置換されていても良いアリル基、または置換されていても良いアラルキル基を表わす。）
【００６８】
この中でも、一般式（ＩＸ）中のＲ３２およびＲ３３がそれぞれ独立に、置換されていても良いアリール基、または炭素数１以上４以下の直鎖状または分岐鎖状の置換基を有していても良いアルキル基であるものが好ましい。
【００６９】
一般式（ＩＸ）で表される染料として、具体的には、以下の染料が好ましい。
【化２４】
2015196277.tif 000026
【化２５】
2015196277.tif 000027
【化２６】
2015196277.tif 000028
【化２７】
2015196277.tif 000029
【化２８】
2015196277.tif 000030
【化２９】
2015196277.tif 000031
【化３０】
2015196277.tif 000032
【００７０】
【化３１】
2015196277.tif 000033
（一般式（ＸＩ）中、Ｒ３４は、置換されていても良いアリール基、または水素原子を表す。）
【００７１】
この中でも、Ｒ３４が、水酸基で置換されたアリール基、または水素原子であるものが好ましい。
【００７２】
一般式（ＸＩ）で表される染料として、具体的には、以下の染料が好ましい。
【化３２】
2015196277.tif 000034
【００７３】
熱転写性色材層の材料としては、上記の染料以外にも、従来公知の染料をさらに配合することができる。例えば、印画材料として良好な特性を有するもの、例えば、十分な着色濃度を有し、光、熱、温度等により変褪色しないものが好ましく、ジアリールメタン系染料、トリアリールメタン系染料、チアゾール系染料、メロシアニン染料、ピラゾロン染料、メチン系染料、アセトフェノンアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ピリドンアゾ、チオフェンアゾ、イソチアゾールアゾ、ピロールアゾ、ピラゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料等が挙げられる。本発明においては、市販されている昇華型熱転写方式用のインクリボンに含まれる染料も使用できる。
【００７４】
上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、およびポリエステル系樹脂等が挙げられる。これらの中でも、セルロース系、ビニル系、アクリル系、ポリウレタン系、ポリエステル系等の樹脂が耐熱性、染料の移行性等の点から好ましい。
【００７５】
熱転写性色材層には、無機微粒子、有機微粒子等の添加剤が含有されていてもよい。無機微粒子としては、カーボンブラック、シリカ、二硫化モリブデン等が挙げられ、有機微粒子としては、ポリエチレンワックス等が挙げられる。また、熱転写性色材層には、シリコーン、シリコンオイル、リン酸エステル等の離型剤が含有されていてもよい。
【００７６】
熱転写性色材層の形成方法としては、例えば、以下の方法が挙げられる。上記染料およびバインダー樹脂に、必要に応じて離型剤等の添加剤を加え、トルエン、メチルエチルケトン等の適当な有機溶剤に溶解させ、あるいは、水に分散させ、得られた熱転写性色材層用塗布液（溶解液または分散液）を、例えば、グラビア印刷法、グラビア版を用いたリバースロールコーティング法、ロールコーター、バーコーター等の形成手段により、基材シートの一方の面に塗布し、乾燥させることにより形成することができる。熱転写性色材層は、厚みが０．２μｍ以上５．０μｍ以下程度であり、また、熱転写性色材層中の昇華性染料の含有量は、５質量％以上９０質量％以下、好ましくは５質量％以上７０質量％以下であることが好ましい。
【００７７】
色材プライマー層
熱転写インクシートは、基材シートと色材層の間に、色材プライマー層をさらに有してもよい。色材プライマー層を設けることで、印画濃度や耐光性を向上させることができるだけでなく、基材と色材層との密着性を向上させ、熱転写時に熱転写受像シートへの色材層の異常転写を防止することができる。色材プライマー層は、下記の樹脂や無機微粒子を含むものであることが好ましい。また、従来公知の各種添加剤を配合してもよい。
【００７８】
色材プライマー層を形成する樹脂としては、ポリエステル系樹脂、ポリビニルピロリドン樹脂、ポリビニルアルコール樹脂、ヒドロキシエチルセルロース、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂、ポリビニルアセトアセタールやポリビニルブチラール等のポリビニルアセタール系樹脂等が挙げられる。
【００７９】
また、色材プライマー層に、無機微粒子、たとえばコロイド状無機顔料超微粒子が含まれていてもよい。これにより画像形成時の色材層から色材プライマー層への染料の移行を防止し、熱転写受像シートの受容層側への染料拡散を有効に行なうことができ、印画濃度を高めることができる。
【００８０】
無機微粒子としては、従来公知の化合物が使用できる。例えば、シリカ（コロイダルシリカ）、アルミナ或はアルミナ水和物（アルミナゾル、コロイダルアルミナ、カチオン性アルミニウム酸化物又はその水和物、疑ベーマイト等）、珪酸アルミニウム、珪酸マグネシウム、炭酸マグネシウム、酸化マグネシウム、酸化チタン等が挙げられる。特に、コロイダルシリカ、アルミナゾルが好ましく用いられる。これらのコロイド状無機顔料超微粒子の大きさは、平均一次粒子径で１００ｎｍ以下、好ましくは５０ｎｍ以下で用いることが好ましい。
【００８１】
色材プライマー層の形成方法としては、例えば、以下の方法が挙げられる。上記染料およびバインダー樹脂に、必要に応じて離型剤等の添加剤を加え、トルエン、メチルエチルケトン等の適当な有機溶剤に溶解させ、あるいは、水に分散させ、得られた色材プライマー層用塗布液（溶解液または分散液）を、例えば、グラビア印刷法、グラビア版を用いたリバースロールコーティング法、ロールコーター、バーコーター等の形成手段により、基材シートの一方の面に塗布し、乾燥させることにより形成することができる。色材プライマー層は、厚みが０．２μｍ以上５．０μｍ以下程度である。
【００８２】
保護層
本発明に用いられる熱転写インクシートは、熱転写性色材層と同一面側に面順次で保護層を設けてもよい。熱転写受像シートに色材を転写した後、この保護層を転写して画像を被覆することにより、画像を光、ガス、液体、擦過等から保護することができる。また、接着層、剥離層、または離型層等のその他の層を設けてもよい。
【００８３】
耐熱滑性層
耐熱滑性層は、主に耐熱性樹脂からなるものである。耐熱性樹脂としては、特に限定されず、例えば、ポリビニルブチラール樹脂、ポリビニルアセトアセタール樹脂、ポリエステル樹脂、塩化ビニル−酢酸ビニル共重合体樹脂、ポリエーテル樹脂、ポリブタジエン樹脂、スチレン−ブタジエン共重合体樹脂、アクリルポリオール、ポリウレタンアクリレート、ポリエステルアクリレート、ポリエーテルアクリレート、エポキシアクリレート、ウレタンまたはエポキシのプレポリマー、ニトロセルロース樹脂、セルロースナイトレート樹脂、セルロースアセテートプロピオネート樹脂、セルロースアセテートブチレート樹脂、セルロースアセテート−ヒドロジエンフタレート樹脂、酢酸セルロース樹脂等のセルロース系樹脂、芳香族ポリアミド樹脂、ポリイミド樹脂、ポリアミドイミド樹脂、ポリカーボネート樹脂、および塩素化ポリオレフィン樹脂等が挙げられる。特に、耐熱性樹脂としては、ポリビニルブチラール樹脂、ポリビニルアセトアセタール樹脂、アクリルポリオール、およびセルロース系樹脂からなる群から選択される少なくとも１種が好ましい。
【００８４】
耐熱滑性層は、上記耐熱性樹脂に加え、滑り性付与剤、架橋剤、離型剤、有機粉末、無機粉末等の添加剤を配合してなるものであってもよい。
【００８５】
耐熱滑性層は、一般に、上述の耐熱性樹脂、並びに、所望により添加する上記滑り性付与剤および添加剤を溶剤中に加えて、各成分を溶解または分散させて耐熱滑性層塗布液を調製した後、該耐熱滑性層塗布液を基材の上に塗工し、乾燥させて形成することができる。上記耐熱滑性層塗布液における溶剤としては、上述の染料インキにおける溶剤と同様のものを使用することができる。
【００８６】
耐熱滑性層塗布液の塗工法としては、例えば、ワイヤーバーコーティング、グラビア印刷法、スクリーン印刷法、グラビア版を用いたリバースロールコーティング法等が挙げられるが、なかでもグラビアコーティングが好ましい。耐熱滑性層塗布液は、乾燥塗布量が好ましくは０．１ｇ／ｍ２以上３ｇ／ｍ２以下、より好ましくは１．５ｇ／ｍ２以下となるよう塗布すればよい。
【００８７】
熱転写インクシートと熱転写受像シートのセット
本発明による熱転写インクシートと熱転写受像シートのセットは、熱転写インクシートの色材層面と熱転写受像シートの受容層面とを重ね合わせ、色材層を受容層上に熱転写して、熱転写受像シート上に画像を形成するために用いられるものである。特定の染料を含む熱転写性色材層を備えてなる熱転写インクシートと特定の層構成を有する熱転写受像シートのセットにより、十分な印画濃度を得ることができ、かつキャタリティックフェイディングを抑制して印画物の耐光性を向上させることができる。
【００８８】
画像形成方法
本発明による画像形成方法は、
基材層上にイエロー色材層、マゼンタ色材層、およびシアン色材層を備えてなる熱転写インクシートを用意する工程と、
基材上に粒子含有層と受容層とを順に備えてなる熱転写受像シートを用意する工程と、
熱転写インクシートの色材層面と熱転写受像シートの受容層面とを重ね合わせ、色材層を受容層上に熱転写して、熱転写受像シート上に画像を形成する工程と、
を含んでなり、
マゼンタ色材層が、一般式（ＩＶ）および一般式（Ｘ）で表される染料からなる群から選択される少なくとも１種の染料を含んでなり、かつ
シアン色材層が、一般式（ＶＩ）で表される染料を含んでなり、
粒子含有層が、中空粒子および／またはマイクロバルーンを含んでなるものである。このような本発明の画像形成方法によれば、十分な印画濃度を得ることができ、かつキャタリティックフェイディングを抑制して印画物の耐光性を向上させることができる。熱転写インクシートと熱転写受像シートについては、上述したとおりである。
【００８９】
本発明による画像形成方法は、色材層を受容層上に熱転写する工程において、イエロー色材層、マゼンタ色材層、シアン色材層の順序で、あるいはイエロー色材層、シアン色材層、マゼンタ色材層の順序で熱転写することが好ましい。このような順序で熱転写することにより、一色目に印画するイエロー色材を印画熱で受像紙の下方に浸透（拡散）させて、イエロー色材とマゼンタ色材の距離またはイエロー色材とシアン色材の距離を離して、キャタリティックフェイディングをより抑制して印画物の耐光性をより向上させることができる。
【００９０】
本発明による画像形成方法は、印画時の速度が、好ましくは０．１ｍｓ／Ｌｉｎｅ以上５．０ｍｓ／Ｌｉｎｅ以下（３００ｄｐｉ換算）、より好ましくは０．２ｍｓ／Ｌｉｎｅ以上２．０ｍｓ／Ｌｉｎｅ以下（３００ｄｐｉ換算）である。印画速度を速くすることで、キャタリティックフェイディングをより抑制して印画物の耐光性をより向上させることができる。
【００９１】
このような画像形成方法で用いることのできる熱転写記録装置としては、公知のものを用いることができ、特に限定されない。本発明においては、市販の熱転写記録装置を用いることができ、例えば、昇華型熱転写プリンター（ＡＬＴＥＣＨ  ＡＤＳ社製、型式：ＭＥＧＡＰＩＸＥＬIII）が挙げられる。
【実施例】
【００９２】
以下に、実施例と比較例を挙げて本発明をさらに具体的に説明するが、本発明は以下の実施例に限定解釈されるものではない。
【００９３】
実施例１
熱転写受像シート１の作製
基材としてＲＣペーパー（三菱製紙（株）製）を用い、下記組成の粒子含有層用塗布液１および受容層用塗布液１を４０℃にそれぞれ加熱し、スライドコーティングを用いて、乾燥後の塗布量がそれぞれ１０．０ｇ／ｍ２、３．０ｇ／ｍ２となるように同時重層塗布し、５℃にて３０秒間冷却した後、５０℃にて２分間乾燥し、熱転写受像シート１（層構成：基材／粒子含有層／受容層）を得た。なお、塗布速度は、毎分２０ｍであった。この熱転写受像シートは、図１に示されるような層構成を有していた。
粒子含有層用塗布液１の組成
・中空粒子（体積平均粒径：０．５μｍ、平均中空率：４５％、ロームアンドハース（株）製、商品名：ローペイクＳＴ）                                        ５９質量部
・ゼラチン（新田ゼラチン（株）製、商品名：Ｎ１２３６）                ２８質量部
・バインダー樹脂（スチレン・アクリル樹脂、新中村化学工業（株）製、商品名：ニューコートＢ−１３）                                                        ５質量部
・バインダー樹脂（スチレン・アクリル樹脂、ＢＡＳＦジャパン（株）製、商品名：ジョンクリル６２Ｊ）                                                        ８質量部
受容層用塗布液１の組成
・バインダー樹脂（塩酢ビ系エマルション：塩ビ/酢ビ＝９７．５／２．５、Ｔｇ＝８３℃）                                                                １００質量部
・ウレタン会合型増粘剤（粘度：２０００、粘度比：３．０、ＡＤＥＫＡ（株）製、商品名：ＵＨ−５２６）                                                  ３．８質量部
・離型剤の水分散体（シリコーン分散液）                                １０質量部
・エポキシ架橋剤（ナガセケムテックス（株）製、商品名：デナコールＥＸ５１２）
５質量部
・界面活性剤（ジオクチルスルホコハク酸Ｎａ塩、第一工業製薬（株）製）２．５質量部
受容層用塗布液は、公知の方法により上記の成分を水中に分散させた水系分散塗布液である。
【００９４】
塩酢ビ系エマルションの調製
２．５Ｌオートクレーブ中に脱イオン水６００ｇ、塩化ビニル単量体４３８．８ｇ（全仕込み単量体に対して９７．５質量％）と酢酸ビニル１１．２ｇ（全仕込み単量体に対して２．５質量％）からなる単量混合体、過硫酸カリウム２．２５ｇを仕込んだ。この反応混合物を攪拌翼で回転数１２０ｒｐｍを維持するように攪拌し、反応混合物の温度を６０℃に上げて重合を開始した。５質量％のドデシルベンゼンスルホン酸ナトリウム水溶液１８０ｇ（全仕込み単量体に対して２質量％）を重合開始〜４ｈｒ後まで連続添加し、重合圧が６０℃における塩化ビニル単量体の飽和蒸気圧から０．６ＭＰａ降下した時に重合を停止した後、残存の単量体を回収して、塩酢ビ系エマルションを得た。
【００９５】
離型剤の水分散体の調製
酢酸エチル８５ｇにエポキシ変性シリコーン（信越化学工業（株）製、商品名Ｘ−２２−３０００Ｔ）１６ｇとアラルキル変性シリコーン（信越化学工業（株）製、商品名Ｘ−２４−５１０）８ｇを溶解した。次にトリイソプロピルナフタレンスルフォン酸ナトリウム塩（固形分１０％）１４ｇを純水１１０ｇに溶解した。上記２液を混合・攪拌した後、ホモジナイザーを用いて分散を行い、分散体を調製した。その後、分散体を３０〜６０℃に加温しながら減圧下で酢酸エチルを除去し、シリコーンの水分散体を得た。
【００９６】
熱転写インクシート１の作製
基材シートとして厚さ５μｍのポリエチレンテレフタレートフィルムを用い、この上に、下記組成の耐熱滑性層用塗布液１をグラビアコーティングにより、乾燥時０．５ｇ／ｍ２になるように塗布、乾燥して耐熱滑性層を形成した。
耐熱滑性層用塗布液１の組成
・ポリビニルブチラール樹脂（エスレックＢＸ−１、積水化学工業株式会社製）    
６０．８質量部
・ポリイソシアネート硬化剤（バーノックＤ７５０、大日本インキ化学工業株式会社製）
４．２質量部
・ステアリルリン酸亜鉛（ＬＢＴ１８３０精製  堺化学工業株式会社製）    １０質量部
・ステアリン酸亜鉛（ＳＺ−ＰＦ  堺化学工業株式会社製）                １０質量部
・ポリエチレンワックス（ポリワックス３０００  東洋アドレ株式会社製）    ３質量部
・エトキシ化アルコール変性ワックス（ユニトックス７５０  、東洋アドレ株式会社製）
７質量部
・メチルエチルケトン（ＭＥＫ）                                      ２００質量部
・トルエン                                                          １００質量部
【００９７】
次いで、基材シートの耐熱滑性層を設けた側とは他方の面に、下記組成の色材プライマー層用塗工液を乾燥時０．１０ｇ／ｍ２になるように塗工し、色材プライマー層を形成した。次いで、色材プライマー層上にイエロー色材層用塗布液１、マゼンタ色材層用塗布液１、およびシアン色材層用塗布液１を、乾燥時０．６ｇ／ｍ２になるように、この順で面順次に繰り返して塗布、乾燥してイエロー色材層、マゼンタ色材層、およびシアン色材層を形成することで、熱転写インクシート１（層構成：耐熱滑性層／基材シート／色材プライマー層／熱転写性色材層）を得た。この熱転写インクシートは、図２に示されるような層構成を有していた。
色材プライマー層用塗布液１
・ポリビニルピロリドン樹脂（ＩＳＰ社製、商品名：Ｋ−９０）              ３質量部
・アルミナゾル（平均１次粒子径１０×１００ｎｍ、固形分１０％、日産化学工業（株）製、商品名：アルミナゾル２００）                                      ３０質量部
・水                                                                  ５０質量部
・ＩＰＡ（イソプロピルアルコール）                                    １７質量部
【００９８】
イエロー色材層用塗布液１の組成
・イエロー染料（化学式：ＩＩＩ−１）                                ２．６質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
マゼンタ色材層用塗布液１の組成
・マゼンタ染料（化学式：ＩＶ−２）                                  ３．０質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
シアン色材層用塗布液１の組成
・シアン染料（化学式：ＶＩ−１）                                    ３．８質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
【００９９】
以上により、熱転写受像シート１と熱転写インクシート１のセットを得た。このセットを用いて画像を形成し、下記の評価を行った。
【０１００】
実施例２
熱転写インクシート２の作製
マゼンタ色材層用塗布液の組成を下記のとおりにした以外は、実施例１と同様にして熱転写インクシート２を作製した。
【０１０１】
マゼンタ色材層用塗布液２の組成
・マゼンタ染料（化学式：Ｘ−３）                                    ３．０質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
【０１０２】
熱転写受像シート１と熱転写インクシート２のセットを用いて画像を形成し、下記の評価を行った。  
【０１０３】
実施例３
熱転写インクシート３の作製
マゼンタ色材層用塗布液の組成を下記のとおりにした以外は、実施例１と同様にして熱転写インクシート３を作製した。
【０１０４】
マゼンタ色材層用塗布液３の組成
・マゼンタ染料（化学式：ＩＶ−２）                                  ２．１質量部
・マゼンタ染料（化学式：ＶＩＩＩ−１）                              ２．１質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
【０１０５】
熱転写受像シート１と熱転写インクシート３のセットを用いて画像を形成し、下記の評価を行った。  
【０１０６】
実施例４
熱転写インクシート４の作製
シアン色材層用塗布液の組成を下記のとおりにした以外は、実施例１と同様にして熱転写インクシート４を作製した。
【０１０７】
シアン色材層用塗布液２の組成
・シアン染料（化学式：ＶＩ−１）                                    ２．６質量部
・シアン染料（化学式：ＩＸ−１）                                    ２．６質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
【０１０８】
熱転写受像シート１と熱転写インクシート４のセットを用いて画像を形成し、下記の評価を行った。  
【０１０９】
実施例５
熱転写インクシート５の作製
イエロー色材層用塗布液の組成を下記のとおりにした以外は、実施例１と同様にして熱転写インクシート５を作製した。
【０１１０】
イエロー色材層用塗布液２の組成
・イエロー染料（化学式：ＩＩＩ−２）                                ２．６質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
【０１１１】
熱転写受像シート１と熱転写インクシート５のセットを用いて画像を形成し、下記の評価を行った。  
【０１１２】
実施例６
熱転写受像シート２の作製
粒子含有層用塗布液の組成を下記のとおりにした以外は、実施例１と同様にして熱転写受像シート２を作製した。
粒子含有層用塗布液２の組成
・マイクロバルーン（松本油脂（株）製、商品名：ＦＮ−８０ＧＳ）        ５９質量部
・ゼラチン（新田ゼラチン（株）製、商品名：Ｎ１２３６）                ２８質量部
・バインダー樹脂（スチレン・アクリル樹脂、新中村化学工業（株）製、商品名：ニューコートＢ−１３）                                                        ５質量部
・バインダー樹脂（スチレン・アクリル樹脂、ＢＡＳＦジャパン（株）製、商品名：ジョンクリル６２Ｊ）                                                        ８質量部
【０１１３】
熱転写受像シート２と熱転写インクシート１のセットを用いて画像を形成し、下記の評価を行った。  
【０１１４】
実施例７
熱転写インクシート６の作製
イエロー色材層用塗布液の組成を下記のとおりにした以外は、実施例１と同様にして熱転写インクシート６を作製した。
イエロー色材層用塗布液３の組成
・下記化学式で示されるイエロー染料                                  ２．６質量部
【化３３】
2015196277.tif 000035
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
【０１１５】
熱転写受像シート１と熱転写インクシート６のセットを用いて画像を形成し、下記の評価を行った。
【０１１６】
比較例１
熱転写受像シート３の作製
粒子含有層用塗布液の代わりに下記の粒子非含有塗布液を使用した以外は、実施例１と同様にして熱転写受像シート３を作製した。
粒子非含有塗布液の組成
・ゼラチン（新田ゼラチン（株）製、商品名：Ｎ１２３６）                ８７質量部
・バインダー樹脂（スチレン・アクリル樹脂、新中村化学工業（株）製、商品名：ニューコートＢ−１３）                                                        ５質量部
・バインダー樹脂（スチレン・アクリル樹脂、ＢＡＳＦジャパン（株）製、商品名：ジョンクリル６２Ｊ）                                                        ８質量部
【０１１７】
熱転写受像シート３と熱転写インクシート１のセットを用いて画像を形成し、下記の評価を行った。
【０１１８】
比較例２
熱転写受像シート３と熱転写インクシート２のセットを用いて画像を形成し、下記の評価を行った。
【０１１９】
比較例３
熱転写受像シート３と熱転写インクシート３のセットを用いて画像を形成し、下記の評価を行った
【０１２０】
比較例４
熱転写受像シート３と熱転写インクシート４のセットを用いて画像を形成し、下記の評価を行った。
【０１２１】
比較例５
熱転写受像シート３と熱転写インクシート５のセットを用いて画像を形成し、下記の評価を行った。
【０１２２】
比較例６
熱転写インクシート７の作製
イエロー色材層用塗布液の組成をイエロー色材層用塗布液３に変更し、マゼンタ色材層用塗布液の組成をマゼンタ色材層用塗布液４に変更し、かつシアン色材層用塗布液の組成をシアン色材層用塗布液３にした以外は、実施例１と同様にして熱転写インクシート７を作製した。
マゼンタ色材層用塗布液４の組成
・マゼンタ染料（化学式：ＶＩＩＩ−１）                              ３．５質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
シアン色材層用塗布液３の組成
・シアン染料（化学式：ＩＸ−１）                                    ３．５質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
【０１２３】
熱転写受像シート１と熱転写インクシート７のセットを用いて画像を形成し、下記の評価を行った。
【０１２４】
比較例７
熱転写インクシート８の作製
イエロー色材層用塗布液の組成をイエロー色材層用塗布液３に変更し、マゼンタ色材層用塗布液の組成をマゼンタ色材層用塗布液５に変更し、かつシアン色材層用塗布液の組成をシアン色材層用塗布液４にした以外は、実施例１と同様にして熱転写インクシート８を作製した。
マゼンタ色材層用塗布液５の組成
・マゼンタ染料（化学式：ＶＩＩＩ−１）                              ７．０質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
シアン色材層用塗布液４の組成
・シアン染料（化学式：ＩＸ−１）                                    ７．０質量部
・バインダー樹脂（ポリビニルアセタール樹脂、ＫＳ−５、積水化学工業（株）製）
３．０質量部
・ポリエチレンワックス                                              ０．１質量部
・メチルエチルケトン                                              ４５．０質量部
・トルエン                                                        ４５．０質量部
【０１２５】
熱転写受像シート１と熱転写インクシート８のセットを用いて画像を形成し、下記の評価を行った。
【０１２６】
印画物の評価
上記で作製した熱転写受像シートと熱転写インクシートのセットを用いて、（１）印画濃度評価、（２）保存性評価、および（３）耐光性評価を行った。なお、評価においては、昇華型熱転写プリンター（ＤＮＰフォトルシオ製、型式：ＤＳ４０）の純正インクリボンのイエロー、マゼンタ、およびシアンの各パネルを切り取り、それぞれを、上記で作製した各熱転写インクシートのイエロー、マゼンタ、およびシアンの各パネルに差し替えることによって、熱転写インクシートとして使用した。
【０１２７】
（１）印画濃度評価
上記で作製した熱転写受像シートおよび熱転写インクシートのセットと、昇華型熱転写プリンター（ＤＮＰフォトルシオ製、型式：ＤＳ４０）とを用いて、ＲＧＢ値が１５×ｎ（ｎ＝０〜１７）の１８階調グラデーション画像を印画し、光学濃度計（（グレタグマクベス社製ｓｐｅｃｔｒｏｌｉｎｏ）（Ａｎｓｉ−Ａ、Ｄ６５））による光学反射濃度が最大となる値を測定し、ブラック（イエロー、マゼンタ、シアンの３色を重ね合わせて印画したもの）のＯＤ値（光学的濃度）を示した。
・評価基準
◎：比較例１のＯＤ値と比較して、最高濃度が１０７％以上
○：比較例１のＯＤ値と比較して、最高濃度が１０３％以上１０７％未満
△：比較例１のＯＤ値と比較して、最高濃度が９５％以上１０３％未満
×：比較例１のＯＤ値と比較して、最高濃度が９５％未満
【０１２８】
（２）保存性評価
上記で作製した熱転写インクシートを小巻にした状態で、高温高湿環境下（４０℃９０％ＲＨ）に一週間保存した後、熱転写インクシートの表面を指でなぞり、以下の評価基準にて保存性の評価を行った。
・評価基準
○：表面をなぞった指に、染料が付着しなかった。
×：表面をなぞった指に、染料が付着した。
【０１２９】
（３）耐光性評価
上記で作製した熱転写受像シートおよび熱転写インクシートのセットと、昇華型熱転写プリンター（ＤＮＰフォトルシオ製、型式：ＤＳ４０）とを用いて、ＲＧＢ値が１５×ｎ（ｎ＝０〜１７）の１８階調グラデーション画像を印画し、下記条件のキセノンフェードメーターにより耐光性の評価を行った。
（ｉ）耐光性評価の条件
・照射試験器：アトラス社製Ｃｉ４０００
・光源：キセノンランプ
・フィルター：内側＝ＣＩＲＡ
外側＝ソーダライム
・ブラックパネル温度：４５（℃）
・照射強度：１．２（Ｗ／ｍ２）・・・４２０（ｎｍ）での測定値
・照射エネルギー：４００（ｋＪ／ｍ２）・・・４２０（ｎｍ）での積算値
（ｉｉ）耐光性評価
次に、上記の耐光性条件の照射前後の光学反射濃度の変化を光学濃度計（グレタグマクベス社製、ｓｐｅｃｔｒｏｌｉｎｏ）により測定し、照射前の光学反射濃度が１．０近傍のステップについて、濃度残存率を下記の式により算出した。
濃度残存率＝（照射後の光学濃度）／（照射前の光学濃度）×１００ 
・評価基準
◎：比較例１の濃度残存率を基準として、濃度残存率が１１０％以上
○：比較例１の濃度残存率を基準として、濃度残存率が１０５％より高く１１０％未満
×：比較例１の濃度残存率を基準として、濃度残存率が１０５％以下
【０１３０】
上記の各評価の結果を表１に示す。なお、比較例７における保存性評価では、マゼンタおよびシアンの染料が指に付着した。本発明の本発明の組成を満たす実施例の熱転写受像シートと熱転写インクシートのセットは、比較例の熱転写受像シートと熱転写インクシートのセットと比較して、十分な印画濃度を得ることができ、かつキャタリティックフェイディングを抑制して印画物の耐光性を向上できることがわかる。
【表１】
2015196277.tif 000036
【符号の説明】
【０１３１】
１０  熱転写受像シート
１１  基材
１２  粒子含有層
１３  受容層
２０  熱転写インクシート
２１  基材シート
２２  色材プライマー層
２３  熱転写性色材層
２４  イエロー色材層
２５  マゼンタ色材層
２６  シアン色材層
２７  耐熱滑性層
【図１】
2015196277.tif 000048
【図２】
2015196277.tif 000049